(57)【要約】  【課題】  品質の安定性や製造の簡易性を向上することができる透水性路盤材料、その製造方法及び透水性鋪装を提供する。  【解決手段】  路床２の上に順に、フィルタ層３と、粒径が５〜４０ｍｍである高炉徐冷スラグ７ｂ又は製鋼スラグ７ａを５０〜９０質量％と、粒径が１０ｍｍ以下である高炉水砕スラグ８を５０〜１０質量％とを含有する透水性路盤材料からなる下層路盤材４及び上層路盤材５と、基層１１及び表層１２とを備える車道用透水性舗装１である。【選択図】      図１  
2005139829.tif 000002
【特許請求の範囲】
【請求項１】
粒径が５〜４０ｍｍである高炉徐冷スラグ又は製鋼スラグ５０〜９０質量％と、粒径が１０ｍｍ以下である高炉水砕スラグ５０〜１０質量％とを含有することを特徴とする透水性路盤材料。
【請求項２】
さらに、潜在水硬性物質又はポゾラン反応性物質を１〜５質量％含有することを特徴とする請求項１に記載された透水性路盤材料。
【請求項３】
さらに、炭質物を１〜１０質量％含有することを特徴とする請求項１又は請求項２に記載された透水性路盤材料。
【請求項４】
粒径が５〜４０ｍｍである高炉徐冷スラグ又は製鋼スラグ５０〜９０質量％と、粒径が１０ｍｍ以下である高炉水砕スラグ５０〜１０質量％とを、破砕整粒設備又は混合設備に供給して混合した後に、該混合物を前記破砕整粒設備又は混合設備の下方に配置されたベルトコンベアに搭載して搬送し、該ベルトコンベアの上方に配置されたサイロから切り出された潜在水硬性物質、ポゾラン反応性物質又は炭質物のうちの少なくとも１種を、前記混合物に添加することを特徴とする透水性路盤材料の製造方法。
【請求項５】
下層から順に、フィルタ層、粒径が５〜４０ｍｍである高炉徐冷スラグ又は製鋼スラグ５０〜９０質量％と粒径が１０ｍｍ以下である高炉水砕スラグ５０〜１０質量％とを含有する透水性路盤材、基層及び表層を備えることを特徴とする透水性鋪装。
【発明の詳細な説明】
【技術分野】
【０００１】
本発明は、透水性路盤材料、その製造方法及び透水性鋪装に関し、具体的には、鉄鋼製造時の副生物である高炉徐冷スラグ、高炉水砕スラグさらには製鋼スラグ等の鉄鋼スラグを主体とした透水性路盤材料、さらに支持力の増加や水質の浄化等の必要に応じて、潜在水硬性物質、ポゾラン反応性物質又は炭質物の少なくとも１種を添加された透水性路盤材料と、その製造方法と、この透水性路盤材料を用いた透水性鋪装とに関する。
【背景技術】
【０００２】
透水性舗装は、地下水の涵養、ヒートアイランド現象の抑制さらには騒音の防止を図るための有効な手段として、社会的に必要性が叫ばれている。しかし、現状の透水性舗装は、雨水を地下水部まで浸透することから路盤部の支持力が低下するため、車道部には殆ど適用できず、歩道部へ適用されるにとどまっている。
【０００３】
車道用透水性舗装を行うための路盤材料として、一般的には路盤部を単粒度構成とし、支持力の保持用としてセメント系材料と水とを混練したセメントペースト材料を用いた透水性路盤材料が知られている。
【０００４】
例えば特許文献１には、フィルタ層に炭化物を使用した構造の透水性舗装に係る発明が、また、特許文献２には、自硬性を有する鉄鋼スラグを用いた透水性リーンコンクリートを用いた透水性路盤材料に係る発明が、さらに、特許文献３には、粒径が５〜３０ｍｍの再生骨材５０〜７０質量％と、高炉水砕スラグ２３〜４７質量％と、増強剤及び固化後の強度を増加させるアルカリ刺激剤からなる添加剤３〜７質量％とを含有し、良好な透水性を有する再生骨材を使用した透水性路盤材料に係る発明が、それぞれ開示されている。
【特許文献１】特開２０００−３１９８１０号公報
【特許文献２】特開２０００−３１９８１１号公報
【特許文献３】特開２００２−１４６７０９号公報
【発明の開示】
【発明が解決しようとする課題】
【０００５】
特許文献１により開示された発明では、炭化物を浄化するためのフィルタ層に炭化物を使用するため、浄化効果が消失した炭化物を交換する作業が不可避的に発生し、その作業に多額の費用を要する。
【０００６】
また、特許文献２により開示された発明では、自硬性を有する鉄鋼スラグを使用した透水性リーンコンクリートを使用するが、鉄鋼スラグにセメントペーストを混練する作業に費用を要すること、また混練直後から材料の硬化が急激に進行するために施工前の仮置きを行うことができず、混練後直ちに施工する必要があることから施工時の工程管理が煩雑となる。
【０００７】
さらに、特許文献３により開示された発明では、粒径が５〜３０ｍｍの再生骨材をベースに高炉水砕スラグ及び増強剤を混合して透水性路盤材料とするが、ベースであるコンクリート再生材は、潜在水硬性のバラツキが大きいとともに古い材料では殆ど潜在水硬性を示さないため、路盤材としての支持力が安定しないと考えられ、車道用透水性舗装に適用することは難しい。また、増強剤を添加して支持力の確保を図ることも可能ではあるものの、ベース材料のバラツキが大きいために再生材毎に配合調整を行う必要が生じ、添加量の管理が困難である。
【０００８】
本発明の目的は、品質の安定性や製造の簡易性を向上することができる透水性路盤材料、その製造方法及び透水性鋪装を提供することである。
【課題を解決するための手段】
【０００９】
透水性路盤材料に要求される特性として、雨水を下層のフィルタ層又は路床部へ浸透させるために必要な間隙と十分な透水係数とを有すること、及び車道用路盤材料として十分な支持力を有することである。透水係数のＪＩＳ規格は存在しないために表１には透水係数（ｃｍ／ｓ）の目標値例を示し、表２に支持力の規格である一軸圧縮強度（Ｎ／ｍｍ2)、修正ＣＢＲ値（％）のＪＩＳ規格値を示す。
【００１０】
なお、「透水係数」とは、多孔体中の間隙を流れる水の浸透速度は道水勾配に比例するという関係に基づいた比例係数を意味する。また、「一軸圧縮強度」とは、柱状供試体に側方の膨らみは許容しながら一軸的な圧縮試験で求めた供試体の最大圧縮応力を意味する。さらに、「修正ＣＢＲ値」とは、路盤材料や盛り土材料の品質基準を示す指標であって、ＪＩＳ  Ａ  １２１１に示す方法に準じて、３層に分けて各層９２回付き固めたときの、最大乾燥密度に対する所要の締め固め度に相当するＣＢＲ値をいう。
【００１１】
【表１】
2005139829.tif 000003
【００１２】
【表２】
2005139829.tif 000004
【００１３】
透水係数は大きければ大きいほど良好であるが、大雨時を想定した場合の路盤での透水係数の目標値は、表１に示すように、上層路盤材の場合には１×１０-3（ｃｍ／ｓ）以上、下層路盤材の場合には１×１０-4（ｃｍ／ｓ）以上である。また、一軸圧縮強度（Ｎ／ｍｍ2)及び修正ＣＢＲ値（％）は、表２に示すように、ＨＭＳ（上層路盤材用）、ＭＳ（下層路盤材用）及びＣＳ（下層路盤材用）とで異なる。
【００１４】
充分な透水係数を得るために路盤用骨材の中で細骨材部を取り除く必要があるが、このために路盤材料として充分な支持力が得られなくなる。このため、これまでは、透水性舗装は車道部へは殆ど適用することができず、車道用舗装としてはアスファルト部のみ透水性とした排水性舗装が一般的であった。
【００１５】
そこで、本発明では、透水性路盤材料として、潜在水硬性（適当な刺激剤の存在下で水と反応して溶解度が低い水和物をつくり硬化する性質) を有する鉄鋼スラグ材料を使用する。通行車両数や重量等に対応して車道用の路盤材料として要求される支持力を確実に確保するために、セメント系の水硬性物質（自身で水と反応し硬化する性質を有する物質）又はフライアッシュ等のポゾラン反応性物質（自身には硬化する性質はないが、水の存在下で水酸化カルシウムと容易に反応し、不溶性かつ硬化性を有する化合物を生成する物質）を添加剤として混合することが望ましい。さらに、雨水からの浸透水を浄化するために、活性炭等の炭質物を混合することが望ましい。
【００１６】
本発明は、粒径が５〜４０ｍｍである高炉徐冷スラグ又は製鋼スラグ５０〜９０質量％と、粒径が１０ｍｍ以下である高炉水砕スラグ５０〜１０質量％とを含有することを特徴とする透水性路盤材料である。
【００１７】
この本発明に係る透水性路盤材料は、さらに、適当な刺激剤の存在下で水と反応して溶解度が低い水和物をつくり硬化する性質を有する潜在水硬性物質、又は自身には硬化する性質はないが、水の存在下で水酸化カルシウムと容易に反応し、不溶性かつ硬化性を有する化合物を生成するポゾラン反応性物質を１〜５質量％含有すれば、支持力の向上を図ることもでき、望ましい。
【００１８】
これらの本発明に係る透水性路盤材料は、さらに、炭質物を１〜１０質量％含有すれば、水質の浄化を図ることもでき、望ましい。
このように、本発明は、鉄鋼スラグが有する潜在水硬性を利用した透水性路盤材料をベースに、必要に応じて、添加剤の混合による支持力の向上、又は、炭質物の混合による水質の浄化も図ることができる透水性路盤材料である。すなわち、本発明に係る透水性路盤材料は、少なくとも一部が離間して存在する高炉徐冷スラグ又は製鋼スラグの粒子と、離間して存在するこの粒子同士の間に存在する高炉水砕スラグの粒子とを有し、路盤材料として要求される支持力と雨水の透水性とを具備することを特徴としている。
【００１９】
別の観点からは、本発明は、粒径が５〜４０ｍｍである高炉徐冷スラグ又は製鋼スラグ５０〜９０質量％と、粒径が１０ｍｍ以下である高炉水砕スラグ５０〜１０質量％とを、破砕整粒設備又は混合設備に供給して混合した後に、この混合物をこの破砕整粒設備又は混合設備の下方に配置されたベルトコンベアに搭載して搬送し、このベルトコンベアの上方に配置されたサイロから切り出された潜在水硬性物質、ポゾラン反応性物質又は炭質物のうちの少なくとも１種を、ベルトコンベアに搭載された混合物に添加することを特徴とする透水性路盤材料の製造方法である。
【００２０】
さらに別の観点からは、下層から順に、フィルタ層、粒径が５〜４０ｍｍである高炉徐冷スラグ又は製鋼スラグ５０〜９０質量％と粒径が１０ｍｍ以下である高炉水砕スラグ５０〜１０質量％とを含有する透水性路盤材、基層及び表層を備えることを特徴とする透水性鋪装である。
【発明の効果】
【００２１】
本発明により、潜在水硬性を有する鉄鋼スラグ材料を用いて、安価であって品質の安定性や製造の簡易性を向上することができるために、車道用舗装に十分使用でき、環境保全上の観点からも優れた透水性路盤材料を製造できる。このため、この透水性路盤材料を用いて、車道用舗装に十分使用でき、環境保全上の観点からも優れた透水性鋪装を提供できる。
【発明を実施するための最良の形態】
【００２２】
以下、本発明に係る透水性路盤材料、その製造方法及び透水性鋪装を実施するための最良の形態を、添付図面を参照しながら説明する。
図１は、本実施の形態の透水性路盤材料６を用いた車道用透水性舗装１の構成を示す断面図である。
【００２３】
本実施の形態の車道用透水性舗装１は、路床２の上に順に、フィルタ層３、下層路盤材４、上層路盤材５、基層１１及び表層１２を備える。以下、車道用透水性舗装１のこれらの構成要素について順に説明する。
［路床２、フィルタ層３］
路床２の上にはフィルタ層３が設けられる。本実施におけるフィルタ層３は、浸透した雨水によって軟弱化した路床上の路盤層への侵入防止と雨水の一時貯水とを目的とするものであり、本実施の形態では高炉水砕スラグにより構成される。
【００２４】
路床２及びフィルタ層３はこの種のものとして周知慣用のものであるので、路床２及びフィルタ層３に関するこれ以上の説明は省略する。
［下層路盤材４、上層路盤材５］
フィルタ層３の上には下層路盤材４が設けられ、下層路盤材４の上には上層路盤材５が設けられる。本実施の形態では下層路盤材４の厚さは約２０ｃｍとするとともに上層路盤材５の厚さは約１５ｃｍとしたが、この厚さに限定されるものではなく、車道用透水性舗装１の仕様に応じて適宜設定すればよい。
【００２５】
図１中の拡大図に示すように、下層路盤材４は、粒径が５ｍｍ以上４０ｍｍ以下である製鋼スラグ７ａを５０質量％以上９０質量％以下と、粒径が１０ｍｍ以下である高炉水砕スラグ８を５０質量％以下１０質量％以上と、炭質物９を１質量％以上１０質量％以下とを含有する、本発明に係る透水性路盤材料６−１により構成される。
【００２６】
また、上層路盤材５は、粒径が５ｍｍ以上４０ｍｍ以下である高炉徐冷スラグ７ｂを５０質量％以上９０質量％以下と、粒径が１０ｍｍ以下である高炉水砕スラグ８を５０質量％以下１０質量％以上とを含有する、本発明に係る透水性路盤材料６−２により構成される。
【００２７】
以下、本発明に係る透水性路盤材料６−１、６−２の組成を上述したように定めた理由を説明する。
路盤材料の粒径は、例えば文献「舗装施工便覧」（日本道路協会）にも記載されているように一般的に、最大サイズが４０ｍｍとして設計される。また、最小粒径は大きいほど雨水の浸透性は高まる。最小粒径が５ｍｍ未満であると、雨水の浸透性及び支持力がともに不足する。そこで、透水性路盤材料６−１に含有される製鋼スラグ７ａ、及び透水性路盤材料６−２に含有される高炉徐冷スラグ７ｂの粒径は、いずれも、５ｍｍ以上４０ｍｍ以下と限定する。
【００２８】
また、高炉水砕スラグ８はポーラス状を呈しているために雨水浸透性を高めることができるとともに、水硬性を有することから支持力を高めることができる。しかし、最大粒径が１０ｍｍ超であると支持力が低下する。そこで、透水性路盤材料６−１、６−２のいずれにも含有される高炉水砕スラグ８の粒径は１０ｍｍ以下と限定する。かかる観点からは、高炉水砕スラグ８の粒径の下限値を設ける必要はないが、透水性の維持の観点から０．５ｍｍ以上とすることが望ましい。
【００２９】
また、本発明者は、鉄鋼スラグが有する潜在水硬性を利用した透水性路盤材料について透水性試験及び修正ＣＢＲ試験を行った。図２に透水性試験の結果をグラフにまとめて示し、図３に修正ＣＢＲ試験の結果をグラフにまとめて示す。
【００３０】
透水性試験は、図２にも併記したように、粒径が５ｍｍ以上３０ｍｍ以下である高炉徐冷スラグ７ｂを５０質量％以上１００質量％以下含有するとともに、粒径が５ｍｍ以下である高炉水砕スラグ８を５０質量％以下０質量％以上含有するもの６種（図２中符号１〜６）と、粒径が５ｍｍ以上３０ｍｍ以下である製鋼スラグ７ａを５０質量％以上１００質量％以下含有するとともに粒径が５ｍｍ以下である高炉水砕スラグ８を５０質量％以下０質量％以上含有するもの６種（図２中符号７〜１２）とについて行った。
【００３１】
また、修正ＣＢＲ試験は、図３にも併記したように、粒径が５ｍｍ以上３０ｍｍ以下である高炉徐冷スラグ７ｂを４０質量％以上９０質量％以下含有するとともに、粒径が５ｍｍ以下である高炉水砕スラグ８を６０質量％以下１０質量％以上含有するもの６種（図３中符号１３〜１８）と、粒径が５ｍｍ以上３０ｍｍ以下である製鋼スラグ７ａを４０〜９０質量％含有するとともに、粒径が５ｍｍ以下である高炉水砕スラグ８を６０〜１０質量％含有するもの６種（図３中符号１９〜２４）とについて行った。
【００３２】
図２にグラフで示すように、粒径が５〜３０ｍｍである高炉徐冷スラグ５０〜９０質量％と、粒径が５ｍｍ以下である高炉水砕スラグ５０〜１０質量％とを含有するもの５種（図中符号１〜５）と、粒径が５〜３０ｍｍである製鋼スラグ５０〜９０質量％と、粒径が５ｍｍ以下である高炉水砕スラグ５０〜１０質量％とを含有するもの５種（図中符号７〜１１）とは、透水係数が上層路盤材目標値又は下層路盤材目標値を上回っており、透水性路盤材料として使用できることがわかる。
【００３３】
具体的には、高炉徐冷スラグ７ｂ又は製鋼スラグ７ａを５０質量％以上８０質量％以下含有するとともに高炉水砕スラグ８を５０質量％以下２０質量％以上含有することにより、透水係数は上層路盤材目標値である１×１０-3（ｃｍ／ｓ）を満足する。また、高炉徐冷スラグ７ｂ又は製鋼スラグ７ａを５０質量％以上９０質量％以下含有するとともに高炉水砕スラグ８を５０質量％以下１０質量％以上含有することにより、透水係数は下層路盤材目標値である１×１０-4（ｃｍ／ｓ）を満足する。さらに、高炉徐冷スラグ７ｂ又は製鋼スラグ７ａを１００％含有すると透水係数が１×１０-5（ｃｍ／ｓ）以下となり、路盤材目標値は満足できなかった。
【００３４】
一方、図３にグラフで示すように、粒径が５ｍｍ以上３０ｍｍ以下である高炉徐冷スラグ７ｂを５０質量％以上９０質量％以下含有するとともに粒径が５ｍｍ以下である高炉水砕スラグ８を５０質量％以下１０質量％以上含有するもの５種（図中符号１４〜１８）と、粒径が５ｍｍ以上３０ｍｍ以下である製鋼スラグ７ａを５０質量％以上９０質量％以下含有するとともに粒径が５ｍｍ以下である高炉水砕スラグ８を５０質量％以下１０質量％以上含有するもの５種（図中符号２０〜２４）とは、修正ＣＢＲ値が上層路盤材ＪＩＳ規格値又は下層路盤材ＪＩＳ規格値を上回っており、透水性路盤材料として使用できることがわかる。
【００３５】
具体的には、高炉徐冷スラグ７ｂ又は製鋼スラグ７ａを６０質量％以上９０質量％以下含有するとともに高炉水砕スラグ８を４０質量％以下１０質量％以上含有することにより、修正ＣＢＲ値は、上層路盤材のＪＩＳ規格値である８０％を満足する。また、高炉徐冷スラグ７ｂ又は製鋼スラグ７ａを５０質量％以上９０質量％以下含有するとともに高炉水砕スラグ８を５０質量％以下１０質量％以上含有することにより、修正ＣＢＲ値は、下層路盤材のＪＩＳ規格値である３０％を満足する。さらに、高炉徐冷スラグ７ｂ又は製鋼スラグ７ａを４０％含有するとともに高炉水砕スラグを６０％含有するものの修正ＣＢＲ値は、下層路盤材のＪＩＳ規格値である３０％を満足できなかった。
【００３６】
以上の結果から、透水性路盤材料６−１、６−２へ配合する範囲として、高炉徐冷スラグ７ｂ又は製鋼スラグ７ａの含有量は５０質量％以上９０質量％以下と限定し、高炉水砕スラグ８の含有量は５０質量％以下１０質量％以上とする。
【００３７】
さらに、下層路盤材４を構成する透水性路盤材料６−１は、例えば活性炭等の炭質物９を１質量％以上１０質量％以下含有する。これにより水質の浄化を図ることもできる。炭質物９の含有量が１質量未満ではかかる効果が明瞭には現れず、一方含有量が１０質量％を超えるとコストが嵩むからである。なお、炭質物９としては、活性炭以外に、紙炭化物、ゴム炭化物さらには塩化ビニル炭化物等が例示される。
【００３８】
なお、本発明に係る透水性路盤材料６−１、６−２は、さらに、潜在水硬性物質又はポゾラン反応性物質を添加剤として１〜５質量％含有してもよい。
「潜在水硬性物質」とは、適当な刺激剤の存在下で水と反応して溶解度が低い水和物をつくり硬化する性質を有する物質を意味し、例えば、硬焼セッコウ、高炉セメント、高硫酸塩スラグセメント、石灰スラグセメント、キーンスセメント等が例示される。
【００３９】
また、「ポゾラン反応性物質」とは、水の存在下で石灰と反応して硬化する性質を有する物質を意味し、例えば、天然物としては各種の火山灰の他、ケイ酸白土類、火山岩の風化物、ケイソウ土等が例示され、人工物としてはか焼した粘度や工業廃棄物であるフライアッシュ等が例示される。
【００４０】
路盤材は、その車両荷重により支持力を増加する必要があり、そのための手段として水硬性を有する材料を添加材として添加すること、具体的には、上述した潜在水硬性物質又はポゾラン反応性物質を添加剤として添加することにより支持力を高めることができる。
【００４１】
図４は、粒径が５ｍｍ以上３０ｍｍ以下である高炉徐冷スラグ７ｂを５０質量％以上８５質量％以下含有するとともに、粒径が５ｍｍ以下である高炉水砕スラグ８を４９質量％以下１０質量％以上含有するもの８種（図中符号２５〜３２）に、潜在水硬性物質又はポゾラン反応性物質を添加剤として１質量％以上５質量％以下添加したものの修正ＣＢＲ値を示すグラフである。
【００４２】
図４にグラフで示すように、試料２５〜３２のいずれもが、添加剤１０を含有することにより、修正ＣＢＲ値が増加した。
図５は、潜在水硬性物質又はポゾラン反応性物質の添加剤１０を添加した透水性路盤材料６−１により構成された下層路盤材４を示す断面図である。同図に示すように、透水性路盤材料６−１の内部において添加剤１０は製鋼スラグ７ａの周囲を覆うように存在するため、修正ＣＢＲ値を増加させることができると考えられる。
【００４３】
添加剤１０としての潜在水硬性物質又はポゾラン反応性物質の添加量が１％未満であると、かかる効果を期待することができず、一方、これらの物質の性状は粉状であり透水係数が低下することや、これらの物質自体が高価であるためにコストが嵩むことから、その添加量の上限は１０％以下とする。このため、潜在水硬性物質又はポゾラン反応性物質の添加量は１％以上１０％以下とすることが望ましい。
【００４４】
このように、本実施の形態における透水性路盤材料６−１、６−２は、少なくとも一部が離間して存在する高炉徐冷スラグ７ｂ又は製鋼スラグ７ａの粒子と、離間して存在するこの粒子同士の間に存在する高炉水砕スラグ８の粒子とを有する。このため、主に高炉徐冷スラグ７ｂ又は製鋼スラグ７ａの粒子が路盤材料として要求される支持力を発揮することができるとともに、主に高炉水砕スラグ８の粒子が路盤材料として要求される雨水の透水性を発揮することができる。これにより、本実施の形態における透水性路盤材料６−１、６−２は、路盤材料として要求される支持力及び雨水の透水性をいずれも発揮することができる。
【００４５】
本実施の形態の透水性路盤材料６−１、６−２は、以上のように構成される。次に、この透水性路盤材料６−１、６−２の製造方法を説明する。
図６、７は、いずれも、本実施の形態の透水性路盤材料６−１、６−２の製造工程１３、１４を模式的に示す説明図である。図６は混合設備であるミキサ１７を用いた場合を示し、図７は破砕整粒設備であるクラッシャ１８を用いた場合を示す。
【００４６】
図６、７において、粒径が５ｍｍ以上４０ｍｍ以下である高炉徐冷スラグ７ｂ又は製鋼スラグ７ａを５０質量％以上９０質量％以下と、粒径が１０ｍｍ以下である高炉水砕スラグ８を５０質量％以下１０質量％以上とを、原料受入ホッパ１５により切り出し、コンベア１６を介してミキサ１７又はクラッシャ１８に供給する。そして、高炉徐冷スラグ７ｂ又は製鋼スラグ７ａと高炉水砕スラグ８とを、ミキサ１７又はクラッシャ１８により混合して、ミキサ１７又はクラッシャ１８の下方に配置されたベルトコンベア１９に搭載して搬送する。
【００４７】
そして、ベルトコンベア１９の上方に配置されたサイロ２０から下層路盤材４用として炭質物９である活性炭を切り出して、ベルトコンベア１９に搭載された混合物に添加することにより、透水性路盤材料６−１、６−２を製造し、ベルトコンベア１９を介して製品ビン２１に収容する。
【００４８】
このように、本実施の形態の透水性路盤材料６−１、６−２は、既存のミキサ１７又はクラッシャ１８が設けられた工程にサイロ２０を追加して設置するだけで、低コストで製造することができる。
【００４９】
このようにして製造される透水性路盤材料６−１により下層路盤材４が施工され、また、透水性路盤材料６−２により上層路盤材５が施工される。
［基層１１、表層１２］
図１において、上層路盤材５の上に基層１１が設けられ、基層１１の上に表層１２が設けられる。表層１１及び基層１２はいずれもアスファルトの透水性舗装により施工した。本実施の形態では表層１１及び基層１２の厚さはいずれも約５ｃｍとしたが、この厚さに限定されるものではなく、車道用透水性舗装１の仕様に応じて適宜設定すればよい。
【００５０】
表層１１及び基層１２はこの種のものとして周知慣用のものであるので、表層１１及び基層１２に関するこれ以上の説明は省略する。
本実施の形態の車道用透水性舗装１は以上のように構成される。
【００５１】
この車道用透水性舗装１は、炭質物９を下路盤材４に用いるため、炭化物をフィルタ層に設ける特許文献１により開示された発明に比較すると、浄化効果が消失した炭化物を交換する作業が容易であり、低コストでこの作業を行うことができる。
【００５２】
また、この車道用透水性舗装１は、鉄鋼スラグにセメントペーストを混練する作業を必要としないため、特許文献２に記載された発明とは異なり、混練直後から材料の硬化が急激に進行することはなく、施工前の仮置きを行うことができる。このため、混練から施工までの時間を充分に確保することができ、施工時の工程管理が簡単である。
【００５３】
また、この車道用透水性舗装１は、高炉徐冷スラグ７ｂ又は製鋼スラグ７ａと高炉水砕スラグ８とを主成分として構成されるため、安定した潜在水硬性を得ることができる。したがって、車道用透水性舗装に好適である。また、得られる支持力が安定していることから、各種添加剤を添加することにより、所望の保持力を容易に得ることもできる。
【００５４】
具体的には、この車道用透水性舗装１は、セメント系の水硬性物質又はフライアッシュ等のポゾラン反応性物質を添加することにより、通行車両数や重量等に対応して応じて車道用の路盤材料として要求される支持力を確実に確保することができる。活性炭等の炭質物９を添加することにより、雨水からの浸透水を浄化することもできる。
【００５５】
このように、本実施の形態の車道用透水性舗装１は、潜在水硬性を有する鉄鋼スラグ材料を用いた透水性路盤材料６−１、６−２を用いるため、その品質の安定性や製造の簡易性を向上することができ、これにより、車道用透水性舗装１を優れた作業性で施工できる。
【実施例１】
【００５６】
さらに、本発明を実施例を参照しながら具体的に説明する。
上述した図１に示す車道用透水性舗装１を施工した。なお、この際、上層路盤材５では高炉徐冷スラグを７０質量％配合するとともに高炉水砕スラグを３０質量％配合した。また、下層路盤材４では、製鋼スラグを５０質量％配合するとともに高炉水砕スラグを４８％配合し、さらに活性炭を２％配合して施工した。
【００５７】
上述した図２〜４にグラフで示すように、本実施例の上層路盤材５の透水係数は約１×１０-2（ｃｍ／ｓ）であり、修正ＣＢＲ値は約１５０％である。また、一軸圧縮強度は、1.7(Ｎ／ｍｍ2)であった。
【００５８】
また、本実施例の下層路盤材５の透水係数は約０．５×１０-1（ｃｍ／ｓ）であり、修正ＣＢＲ値は約１２０％である。また、一軸圧縮強度は1.3(Ｎ／ｍｍ2)であった。
そして、この車道用透水性舗装１についてその施工時における透水量の確認試験を行った。この確認試験では、路床２の近傍に観測孔２２を設け、この観測孔２２より雨水の流出を確認した。その結果、降雨時において観測孔２２において雨水の流出を確認することができ、その後も２４カ月間にわたって何ら問題なかった。
【図面の簡単な説明】
【００５９】
【図１】実施の形態の透水性路盤材料を用いた車道用透水性舗装の構成を示す断面図である。
【図２】透水性試験の結果をまとめて示すグラフである。
【図３】修正ＣＢＲ試験の結果をまとめて示すグラフである。
【図４】粒径が５ｍｍ以上３０ｍｍ以下である高炉徐冷スラグを５０質量％以上８５質量％以下含有するとともに、粒径が５ｍｍ以下である高炉水砕スラグを４９質量％以下１０質量％以上混合したもの８種（図中符号２５〜３２）に、添加剤を１質量％以上５質量％以下添加したものの修正ＣＢＲ値を示すグラフである。
【図５】添加剤を添加した透水性路盤材料により構成された下層路盤材を示す断面図である。
【図６】実施の形態の透水性路盤材料の製造工程を模式的に示す説明図であり、混合設備であるミキサを用いた場合を示す。
【図７】実施の形態の透水性路盤材料の製造工程を模式的に示す説明図であり、破砕整粒設備であるクラッシャを用いた場合を示す。
【符号の説明】
【００６０】
１  車道用透水性舗装
２  路床
３  フィルタ層
４  下層路盤材
５  上層路盤材
７ａ  製鋼スラグ
７ｂ  高炉徐冷スラグ
８  高炉水砕スラグ
１１  基層
１２  表層
【図１】
2005139829.tif 000005
【図２】
2005139829.tif 000006
【図３】
2005139829.tif 000007
【図４】
2005139829.tif 000008
【図５】
2005139829.tif 000009
【図６】
2005139829.tif 000010
【図７】
2005139829.tif 000011